(57)【特許請求の範囲】
【請求項１】
１枚以上の本紙紙片を含む折り丁と、耐水性の表紙本体を含む表紙とを具備し、
前記折り丁が前記本紙紙片の最終頁に対応する面を被覆する第１最表面層をさらに含むか、前記表紙が前記表紙本体の裏見返し頁に対応する面を被覆する第２最表面層をさらに含むか、または前記折り丁が前記本紙紙片の最終頁に対応する面を被覆する第１最表面層をさらに含み且つ前記表紙が前記表紙本体の裏見返し頁に対応する面を被覆する第２最表面層をさらに含み、
前記表紙の裏見返し頁と前記折り丁の最終頁との静摩擦係数および動摩擦係数がそれぞれ０．３以上０．４未満および０．２５以上０．３５未満であるか、または前記静摩擦係数が０．４以上であり、
前記表紙の表見返し頁と前記折り丁の最初頁との静摩擦係数および動摩擦係数がそれぞれ０．４未満および０．３５未満であるか、または、前記表紙の表見返し頁と前記折り丁の最初頁との前記静摩擦係数および前記動摩擦係数がそれぞれ０．４以上および０．２５未満である冊子体。
【請求項２】
前記表紙の裏見返し頁と前記折り丁の最終頁との静摩擦係数および動摩擦係数がそれぞれ０．４以上および０．３５以上であり、
前記表紙の表見返し頁と前記折り丁の最初頁との静摩擦係数および動摩擦係数がそれぞれ０．４未満および０．２５未満である、請求項１に記載の冊子体。
【請求項３】
前記第１および第２最表面層が充填剤としての無機化合物およびバインダーとしての樹脂化合物を含む混合物からなる請求項１または２に記載の冊子体。
【請求項４】
前記無機化合物が、硫酸バリウム、炭酸バリウム、硫酸カルシウムおよび炭酸カルシウムからなる群より選択される少なくとも１つの無機化合物である請求項３に記載の冊子体。
【発明の詳細な説明】
【技術分野】
【０００１】
本発明は冊子体に関する。
【背景技術】
【０００２】
現金自動預払機（ＡＴＭ）、自動通帳繰越機等の末端装置（以下、まとめてＡＴＭという。）は、利用者の通帳に入出金情報を記録する。ＡＴＭは、未使用の通帳を閉じた状態で格納しており、利用者が挿入した通帳に入出金情報を記録すべき欄がなくなった場合に、新たな通帳を発行する。即ち、ＡＴＭは、格納している未使用の通帳の表紙を捲り、その見返しに個人情報などを印字する。そして、ＡＴＭはこの新たに発行した通帳に未記録の入出金情報を記録する。
【０００３】
ＡＴＭに格納されている未使用の通帳は、吸湿によりその表紙に反りなどの変形を生じることがある。表紙は、反りなどの変形を生じると、その捲り適性が低下し、表紙に反りなどの変形を生じた通帳が、発行時にＡＴＭ内で詰まることがあった。
【０００４】
特許文献１および２は表紙を表紙紙片と見返し紙片とで構成した通帳を開示している。
【０００５】
具体的には、特許文献１は、表紙紙片と見返し紙片の各々が片面に耐水層を有する片面耐水層であり、表紙紙片および見返し紙片をそれらの耐水層が両外面となるように表紙として使用した通帳を開示している。
【０００６】
特許文献２は、表紙紙片および見返し紙片の各々が樹脂含水耐水紙である通帳と、表紙紙片および見返し紙片の各々が両面樹脂コート耐水紙である通帳とを開示している。また、特許文献２は、樹脂含浸耐水紙である表紙紙片と片面樹脂コート耐水紙である見返し紙片とを、見返し紙片の樹脂コート層側の表面が表紙の一方の主面となるように積層した通帳を開示している。
【先行技術文献】
【特許文献】
【０００７】
【特許文献１】特開２００４−９０５５４号公報
【特許文献２】特開２００６−３０５８４９号公報
【発明の概要】
【発明が解決しようとする課題】
【０００８】
本発明者は、表紙に耐水性を付与した冊子体は連れ捲りを発生する頻度が高いこと、すなわち捲り適性が悪いことを見出した。捲り適性が悪いとＡＴＭ内で詰まりを生じ、装置故障の原因となる。また、頁を１枚ずつ捲れないと装置がリトライを行うため、ＡＴＭなどの末端装置を操作するユーザーの待ち時間が長くなる。
【０００９】
したがって、本発明の目的は、耐水性の表紙を有し、且つ捲り適性に優れた冊子体を提供することである。
【課題を解決するための手段】
【００１０】
本発明の第１側面によると、１枚以上の本紙紙片を含む折り丁と、耐水性の表紙本体を含む表紙とを具備し、前記折り丁が前記本紙紙片の最終頁に対応する面を被覆する第１最表面層をさらに含むか、前記表紙が前記表紙本体の裏見返し頁に対応する面を被覆する第２最表面層をさらに含むか、または前記折り丁が前記本紙紙片の最終頁に対応する面を被覆する第１最表面層をさらに含み且つ前記表紙が前記表紙本体の裏見返し頁に対応する面を被覆する第２最表面層をさらに含み、前記表紙の裏見返し頁と前記折り丁の最終頁との静摩擦係数および動摩擦係数がそれぞれ０．３以上０．４未満および０．２５以上０．３５未満であるか、または前記静摩擦係数が０．４以上であり、前記表紙の表見返し頁と前記折り丁の最初頁との静摩擦係数および動摩擦係数がそれぞれ０．４未満および０．３５未満であるか、または、前記表紙の表見返し頁と前記折り丁の最初頁との前記静摩擦係数および前記動摩擦係数がそれぞれ０．４以上および０．２５未満である冊子体が提供される。
【発明の効果】
【００１２】
本発明によると、耐水性の表紙を有し、且つ捲り適性に優れた冊子体を提供することができる。
【図面の簡単な説明】
【００１３】
【図１】本発明の一態様に係る耐水性の表紙を有する冊子体を概略的に示す斜視図。
【図２】図１の冊子体に含まれる表紙と折り丁の構成を概略的に示す図。
【図３】図１に示す冊子体の折り丁と見返し紙片との綴じ合わせを概略的に示す図。
【図４】図１に示す冊子体の表紙を完全に開いた様子を概略的に示す平面図。
【図５】図１に示す冊子体の表紙を開いた状態で、表紙紙片側から冊子体を見たときの概略平面図。
【図６】図５に示す冊子体のＶＩ−ＶＩ線に沿った断面図。
【図７】表紙の反り量の測定方法を説明する図。
【図８】一変形例に係る冊子体が含んでいる表紙の断面図。
【発明を実施するための形態】
【００１４】
以下、本発明の実施の態様について、図面を参照しながら説明する。なお、同一又は類似した機能を発揮する構成要素には全ての図面を通じて同一の参照符号を付し、重複した説明を省略する。
【００１５】
図１は、本発明の一態様に係る冊子体を途中まで開いた様子を概略的に示す斜視図である。図２は、図１の冊子体に含まれる表紙と折り丁の構成を概略的に示す図である。図３は、図１に示す冊子体の折り丁と見返し紙片との綴じ合わせを概略的に示す斜視図である。図４は、図１に示す冊子体の表紙を見返し紙片４が見えるように完全に開いた様子を示す平面図である。図５は、図１に示す冊子体の表紙を開き、これを表紙紙片の側から見たときの概略平面図である。図６は、図５に示す冊子体が含む表紙本体のＶＩ−ＶＩ線に沿った断面図である。
【００１６】
図１、図２、図４および図５に示す冊子体１は、通帳、例えば預金通帳または貯金通帳である。
【００１７】
冊子体１は、図１および図２に示すように折り丁２および表紙３を含んでいる。
【００１８】
まず、折り丁２について説明する。  
折り丁２は１枚または複数枚の本紙紙片２１を含んでいる。
【００１９】
折り丁２は、１枚または複数枚の本紙紙片２１の束を二つ折りにすることによって形成されている。好ましくは、折り丁２は、３枚乃至７枚の本紙紙片２１の束を二つ折りにすることによって形成される。折り丁２には二つ折りにより、折り目が設けられている。
【００２０】
本紙紙片２１は、入出金情報、例えば預金者と金融機関との取引情報が印字される紙片である。本紙紙片２１としては例えば、通帳の本紙紙片として一般的に使用される紙片を使用することができる。
【００２１】
折り丁２はさらに第１最表面層２２を含んでいる。  
第１最表面層２２は、図２に示す通り、本紙紙片２１の最終頁に対応する面を被覆している。図２において、第１最表面層２２は、折り丁２の最終頁に対応する面の全体を被覆しているが、部分的に被覆していてもよい。本紙紙片２１の最終頁のうち第１最表面層２２によって被覆する領域の大きさは、連れ捲りの発生を抑制する効果が得られる限り、特に制限はない。最終頁の面積に対する第１最表面層２２の面積の比は、例えば1割以上であり、典型的には8割以上である。
【００２２】
第１最表面層２２は、例えば充填剤としての無機化合物およびバインダーとしての樹脂化合物を含む混合物からなる。無機化合物は、例えば硫酸バリウム、炭酸バリウム、硫酸カルシウムおよび炭酸カルシウムからなる群より選択される少なくとも１つである。樹脂化合物は、例えばロジン、シリカおよびベンゾフェノンなどである。  
第１最表面層２２は、例えば印刷により形成されてよい。
【００２３】
次に表紙３について説明する。  
表紙３は、表紙本体３１を含んでいる。
【００２４】
表紙本体３１は耐水性である。ここでは、後述する外側耐水層５２および内側耐水層８を設けることにより、表紙本体３１に耐水性を付与している。
【００２５】
表紙本体３１のガーレー剛度は、典型的には、８．８３ｍＮ乃至２４．５２ｍＮ、好ましくは１６ｍＮ乃至２３ｍNである。ガーレー剛度は、ＪＡＰＡＮ  ＴＡＰＰＩ  紙パルプ試験法  Ｎｏ．４０：２０００「紙及び板紙−荷重曲げ法によるこわさ試験方法−ガーレー法」に従って得られる。
【００２６】
表紙本体３１は、見返し紙片４と表紙紙片５とを含んでいる。また、表紙本体３１はさらに内側耐水層８を含んでいる。
【００２７】
見返し紙片４は、ＪＩＳ Ｐ８１２２−１９７６「紙のステキヒト・サイズ度試験方法」に従って得られるステキヒト・サイズ度が８０秒以下である紙片、典型的には非塗工紙である。ここで非塗工紙とは、後述する紙基材層４１の表面全体を被覆した耐水層を含んでいない紙片を意味する。
【００２８】
見返し紙片４の坪量は、例えば９５ｇ／ｍ2乃至１１０ｇ／ｍ2の範囲内にある。また、この見返し紙片４は典型的には、ガーレー剛度が１．０ｍＮ乃至５．０ｍＮの紙片である。そして、この見返し紙片４の水中伸度と後述する表紙紙片５の水中伸度との差の絶対値は、０．１２％以下である。ここで、紙片の水中伸度とは、ＪＡＰＡＮ  ＴＡＰＰＩ  紙パルプ試験法  Ｎｏ．２７：２０００「紙及び板紙−水中伸度試験方法」のＡ法に従って得られる水中伸度である。
【００２９】
見返し紙片４は図３に示すように、折り丁２を挟み込むように二つ折りされ、中綴じによって折り丁２と綴じ合わされている。ここで中綴じとは、見返し紙片４と１枚または複数枚の本紙紙片２１とを積層して束を作り、この束を、折り丁２の折り目となる直線上で綴じ合わせる綴じ方をいう。見返し紙片４は折り丁２を挟み込んでいるので、折り丁２の折り目に対応した部分に折り目が設けられている。見返し紙片４のこの折り目は、見返し紙片４が折り丁２と綴じ合わされた部分６（以下、綴じ合わせ部分６ともいう。）に対応している。綴じ合わせには、例えば、糸綴じまたはミシン綴じを用いることができる。
【００３０】
二つ折りした見返し紙片４の内側の面は、冊子体１を閉じた状態において折り丁２と向き合う面である。
【００３１】
見返し紙片４は、紙基材層４１を含んでいる。  
紙基材層４１は典型的には、セルロース繊維などの繊維を含んでいる。繊維を含んだ紙基材層４１には、例えばワックスなどの他の成分を含浸させてもよい。また、紙基材層４１には、例えば樹脂などの他の成分を含浸させることにより、表紙本体３に耐水性を付与してもよい。
【００３２】
また、見返し紙片４は、図４に示す通り、印字領域４２をさらに含んでいる。
【００３３】
印字領域４２は、例えば見返し紙片４の折り丁２と向き合う面に含まれる。印字領域４２には、通帳発行時にＡＴＭによって預金者または貯金者の個人情報等が印字される。また、この印字領域４２には印鑑などによる捺印が為され得る。印字や捺印する際、耐水性の高すぎる紙片ではインキの定着が困難であり、特に水性のインキを用いる場合に問題となる。上述の通り、見返し紙片４はステキヒト・サイズ度が８０秒以下の紙片である。そして、見返し紙片４の折り丁２と向き合った面には、耐水層が設けられていない。そのため、見返し紙片４の印字領域４２に、水性インキなどのインキによる印字または捺印を行った場合、インキは見返し紙片４によって速やかに吸収される。即ち、冊子体１の見返しには、印字または捺印の直後にインキを定着させることが可能である。つまり、この冊子体１は、表紙３の見返し側の印字適性に優れている。  
見返し紙片４はさらに、印刷パターンを含んでいてもよい。
【００３４】
表紙紙片５は、図６に示すように、紙基材層５１と外側耐水層５２とを含んでいる。表紙紙片５は、図１および図５に示すように、外側耐水層５２の上に個人情報等を磁気データとして記録する磁気記録層５３を含んでいてもよい。表紙紙片５は、さらに印刷層を含んでいてもよい。
【００３５】
表紙紙片５は片面耐水紙であり、坪量は、例えば１４０ｇ／ｍ２乃至１５０ｇ／ｍ２の範囲内にある。表紙紙片５のガーレー剛度は典型的には、５．０ｍN乃至７．０ｍNある。また、上述した通り、表紙紙片５は、見返し紙片４の水中伸度との差の絶対値が０．１２％以下の水中伸度を有する。
【００３６】
紙基材層５１は例えば、セルロースを含んだ層である。紙基材層５１は、典型的にはセルロース繊維などの繊維を含んでいる。繊維を含んだ紙基材層５１には、例えばワックスなどの他の成分を含浸させてもよい。また、紙基材層５１には、例えば樹脂などの他の成分を含浸させることにより、表紙本体３に耐水性を付与してもよい。
【００３７】
外側耐水層５２は、図６に示す通り、紙基材層５１の一方の主面に設けられている。外側耐水層５２は例えば、耐水剤を塗工したものを用いることができる。耐水剤としては、例えば樹脂系の耐水剤を用いることができる。樹脂製の耐水剤としては、例えばスチレン−ブタジエン共重合体ラテックスなどが挙げられる。外側耐水層５２は、不透水性であり、外側耐水層５２を介した紙基材層５１の吸湿を抑制する。
【００３８】
図６に示すように、表紙紙片５と見返し紙片４は、紙基材層５１の外側耐水層５２が設けられた面の裏面と、見返し紙片４の折り丁２と向き合う面の裏面との間に設けられた接着剤層７を介して貼り合わされている。接着剤層７は例えば、水系接着剤からなる。表紙紙片５は、見返し紙片４と貼り合わされているので、表紙紙片５の折り目は見返し紙片４の折り目に対応した部分に設けられている。
【００３９】
内側耐水層８は、表紙紙片５の折り目に対して平行な方向に伸びた帯形状をしている。内側耐水層８は、図６に示すように、紙基材層５１の外側耐水層５２が形成された面の裏面のうち、表紙紙片５の折り目に対応した部分を被覆している。
【００４０】
内側耐水層８は、例えば、外側耐水層５２について例示したのと同様の材料からなる。この内側耐水層８は、外側耐水層５２と同様に不透水性であり、内側耐水層８を介した紙基材層５１の吸湿を抑制する。
【００４１】
表紙３を開いた状態、即ち、表紙紙片５が平らになるように表紙３を開いた状態における内側耐水層８の幅は、例えば、表紙３を閉じた状態における冊子体１の厚さ以上である。通常、通帳の厚さは約２ｍｍであるので、表紙３を開いた状態で内側耐水層８の幅は、典型的には２ｍｍ以上である。後述するように、内側耐水層８は、吸湿によって表紙３が開くのを抑制する効果に寄与している。内側耐水層８の幅が狭いと、この効果は顕著に現れない。
【００４２】
また、表紙３を開いた状態における内側耐水層８の幅は、例えば、８ｍｍ以下であり、見返し紙片４と表紙紙片５とを一定の接着強度で接着している。
【００４３】
表紙本体３１の内側耐水層８およびこれと厚さ方向に隣り合った部分からなる多層構造を有する部分を第１部分９という。また、第１部分９に対して面内方向に隣り合った部分からなる多層構造を有する部分を第２部分１０という。
【００４４】
第１部分９において、紙基材層５１は、内側耐水層８と外側耐水層５２とによって挟まれている。従って、第１部分９では、紙基材層５１の吸湿は生じ難い。それ故、この冊子体１は、高湿度環境中に放置しても、表紙３が反りを生じないため、大きく開くことはない。即ち、この冊子体１は、ＡＴＭ内に格納する通帳として使用した場合、表紙３の捲り適性に優れているため、ＡＴＭ内での詰まりを生じ難い。
【００４５】
また、第２部分１０は、耐水層として外側耐水層５２のみを含んでいる。従って、第２部分１０では、外側耐水層５２側からの吸湿は抑制されるが、見返し紙片４側からの吸湿は起こり得る。第２部分１０で紙基材層５１および見返し紙片４が吸湿すると、表紙３の反りを生じ、ＡＴＭなどの装置の内部で詰まることがあるが、上述した通り、見返し紙片４の水中伸度と表紙紙片５の水中伸度との差の絶対値を０．１２％以下にすることにより表紙３に反りが生じるのを防いでいる。
【００４６】
表紙３は、以下に図７を参照しながら説明する反り量の平均および最大値が８ｍｍ以下である。通常、ＡＴＭでは、表紙の反り量の平均値が８ｍｍ以下であれば表紙の反りに起因して通帳が詰まる頻度は十分に少なく、表紙の反り量の最大値が８ｍｍ以下であれば表紙の反りに起因して通帳が詰まることは殆どない。水中伸度の差の絶対値が大きければ、表紙３の反り量も大きいが、冊子体１の表紙３は上述の通り、見返し紙片４と表紙紙片５の水中伸度の差の絶対値が０．１２％以下であり、反り量の平均値および最大値を８ｍｍ以下にしている。
【００４７】
図７は、表紙の反り量を測定する方法を説明する図である。  
この方法では、まず、表紙３を裁断して、紙目の方向１０１における寸法が８０nmであり、紙目の方向１０１に直交する方向における寸法が１４０nmである５個の試験片１００を調製する。
【００４８】
次に、これら試験片１００の１つを、表紙紙片５が下を向くように平面台１０２の上に置き、この平面台１０２に置いた状態で、温度が３０℃および湿度が７０％の環境中で８時間放置する。表紙３は、吸湿すると、その一部が平面台１０２から離れる。
【００４９】
試験片１００を前記環境中で８時間放置した後、平面台１０２と試験片１００との最大距離１０３を測定する。この最大距離１０３を、この試験片１００の反り量とする。
【００５０】
以上の方法により、他の試験片１００についても反り量を測定する。そして、これら反り量の平均値と最大値とを求める。
【００５１】
以上説明したように、この冊子体１をＡＴＭ内に格納する通帳として使用した場合、表紙が大きく開くことに起因したＡＴＭ内での通帳の詰まりと、反りの発生に起因したＡＴＭ内での通帳の詰まりとを抑制することができる。
【００５２】
また上述した通り、この冊子体１の表紙本体３１は、ステキヒト・サイズ度が８０秒以下の見返し紙片４を含んでおり、見返し紙片４の折り丁２と向き合った面には、耐水層は設けられていない。そのため、この冊子体１は、表紙３の見返し側の印字適性に優れている。
【００５３】
表紙３はさらに第２最表面層３２を含んでいる。  
第２最表面層３２は、図２および図６に示す通り、表紙本体３１の裏見返し頁に対応する面を被覆している。表紙本体３１の裏見返し頁のうち第２最表面層３２によって被覆する領域の大きさは、連れ捲りの発生を抑制する効果が得られる限り、特に制限はない。表紙本体３１の裏見返し頁の面積に対する第２最表面層３２の面積の比は、例えば1割以上であり、典型的には8割以上である。
【００５４】
第２最表面層３２は、例えば第１最表面層２２について例示したのと同様の材料からなる。  
第２最表面層３２は、例えば印刷により形成されてよい。
【００５５】
冊子体１は、第１最表面層２２または第２最表面層３２のいずれかを含んでいてよい。また、第１最表面層２２および第２最表面層３２の両方を含んでいてもよい。
【００５６】
冊子体１において、第１最表面層２２および／または第２最表面層３２は、表紙３の裏見返し頁と折り丁２の最終頁との摩擦係数を、例えば、静摩擦係数および動摩擦係数がそれぞれ０．３以上０．４未満および０．２５以上０．３５未満となるか、または当該静摩擦係数が０．４以上となるように調整している。
【００５７】
冊子体１において、表紙３の裏見返し頁と折り丁２の最終頁との静摩擦係数および動摩擦係数が極端に小さい場合、折り丁２の最終頁を有する紙片のひとつ前の紙片（図２中、Ｃ２’に対応する）を捲る際に連れ捲りが発生する。ここで、連れ捲りとは複数枚の紙片が同時に捲れることをいう。Ｃ２’を捲る際に発生する連れ捲りとは、Ｃ２’を捲ると最終頁（図２中、Ｃ１’に対応する）も一緒に捲ってしまうことをいう。
【００５８】
また、冊子体１において、表紙本体３１の表見返し頁に対応する面と本紙紙片２１の最初頁に対応する面は、典型的には最表面層によって被覆されていない。表紙本体の表見返し頁と折り丁の最初頁との摩擦係数は、例えば、静摩擦係数および動摩擦係数がそれぞれ０．４未満および０．３５未満であるか、または当該静摩擦係数および動摩擦係数がそれぞれ０．４以上および０．２５未満となるように調整されている。
【００５９】
表紙の表見返し頁と折り丁の最初頁との静摩擦係数および動摩擦係数が極端に大きい場合、ＡＴＭで冊子体の表表紙を捲る際、連れ捲りが高い頻度で発生する。表表紙を捲る際に発生する連れ捲りとは、表紙３を捲る際に折り丁２の紙片が表紙３と同時に捲れることをいう。
【００６０】
表紙３の裏見返し頁と折り丁２の最終頁との静摩擦係数および動摩擦係数は、それぞれ、０．４以上および０．３５以上であることが好ましい。表紙３の表見返し頁と折り丁２の最初頁との静摩擦係数および動摩擦係数は、それぞれ、０．４未満および０．２５未満であることが好ましい。
【００６１】
図１乃至図６に示す冊子体１には、様々な変形および改良が可能である。  
例えば、内側耐水層８を形成する位置は、紙基材層５１の外側耐水層５２が設けられた面の裏面でなくてもよい。内側耐水層８は、例えば、見返し紙片４の一方の主面のうち、見返し紙片４が折り丁２と綴じ合わされた部分６を被覆していてもよい。内側耐水層８は、紙基材層５１を挟んで外側耐水層５２と向き合うように設けられていれば、この外側耐水層５２と共同して働いて、表紙の表裏両面からの紙基材層５１への吸湿を抑制し、その結果、表紙３が大きく開くことを防ぐことができる。
【００６２】
内側耐水層８を、見返し紙片４の一方の主面のうち、見返し紙片４が折り丁２と綴じ合わされた部分６に設ける場合、内側耐水層８は、見返し紙片４の表紙紙片５側の主面を被覆していてもよく、見返し紙片４の折り丁２側の主面を被覆していてもよい。
【００６３】
また、冊子体１は内側耐水層８を含んでいなくてもよい。図８は、内側耐水層８を含んでいない冊子体の表紙の断面図である。図８に示す表紙３は、内側耐水層８を含んでいないこと以外は、図１乃至図６を参照しながら説明した冊子体１が含んだ表紙３と同様である。
【００６４】
他の変形例によれば、見返し紙片４の水中伸度と表紙紙片５の水中伸度との差の絶対値は、上述した範囲から外れていてもよい。
【００６５】
また、冊子体において用いた紙片のガーレー剛度および坪量は、上述した範囲から外れていてもよい。
【００６６】
さらに、冊子体１は図面に記載したもの以外の構成要素をさらに含んでもよい。例えば、印字領域４２以外の部分にスリップニス層を形成してもよい。
【００６７】
表紙本体３１には、他の構造を採用してもよい。例えば、内側耐水層８は、省略してもよい。
【００６８】
あるいは、表紙本体３１は、紙基材層４１のうち冊子体１を閉じた場合に内側に位置する面を被覆した耐水層をさらに含んでいてもよい。この場合、耐水層８および５２の一方または双方を省略してもよい。
【００６９】
紙基材層４１および５１の少なくとも一方に樹脂を含浸させ、これにより、表紙本体３１に耐水性を付与してもよい。この場合、耐水層８および５２の一方または双方を省略してもよい。
【００７０】
なお、本発明の態様として、通帳を例に挙げて説明してきたが、本発明は、通帳以外の冊子体にも適用可能である。即ち、冊子体１は、例えば、パスポート、パンフレットまたは書籍などであってもよい。
【００７１】
実施例
以下、本発明の例について説明する。
【００７２】
（例１）
本例では、内側耐水層８を省略したこと以外は図１乃至図６を参照しながら説明したのと同様の冊子体、即ち図８に示す構造を採用したこと以外は図１乃至図６を参照しながら説明したのと同様の冊子体を作製した。冊子体は、以下の方法に従って作製した。
【００７３】
まず、見返し紙片４および本紙紙片２１に所定の印刷パターンを形成した。
【００７４】
見返し紙片４としては、ガーレー剛度１．０ｍＮ乃至５．０ｍＮ、坪量９５ｇ／ｍ２乃至１１０ｇ／ｍ２のワックスを内添した非塗工紙を用いた。また、本紙紙片２１としては、通帳の本紙紙片として一般的に使用される紙片を用いた。
【００７５】
次に、見返し紙片４および本紙紙片２１に、第２最表面層３２および第１最表面層２２をそれぞれ印刷によって形成した。  
第２最表面層３２は、見返し紙片４の裏見返し頁に対応する面の９割を被覆するように形成した。また、本紙紙片２１については、第１最表面層２２が本紙紙片２１の最終頁に対応する面の９割を被覆するように形成した。
【００７６】
上記第１最表面層２２および第２最表面層３２の材料としては、硫酸バリウム、炭酸バリウム、硫酸カルシウムあるいは炭酸カルシウムからなる充填剤およびロジン、シリカおよびベンゾフェノンからなるバインダーを含む混合物を用いた。
【００７７】
上記見返し紙片４と、７枚の上記本紙紙片２１を含む束とを重ね合わせ、得られた束をミシン綴じによって図３に示すように綴じ合わせた。
【００７８】
次に、表紙紙片５に４色印刷を行い、所定の印刷パターンを形成した。表紙紙片５としては、ガーレー剛度５．０ｍＮ乃至７．０ｍＮ、坪量１４０ｇ／ｍ２乃至１５０ｇ／ｍ２の紙片を用いた。  
さらに、当該紙片の片面にラテックス系耐水層を印刷した。
【００７９】
その後、上記ミシン綴じにより得られた束の見返し紙片４の本紙紙片２１と向き合う面の裏面に、水系エマルジョン接着剤を用いて、上記表紙紙片５を貼り合わせた。見返し紙片４と表紙紙片５を貼り合わせて作製した表紙本体３１のガーレー剛度を上述した方法に従って求めたところ、１６ｍＮ乃至２３ｍＮであった。
【００８０】
続いて、上記接着剤により貼り合わせて得た本紙紙片２１および表紙本体３１を含んだ束を、本紙紙片２１と見返し紙片４とが綴じ合わされた部分に沿って二つ折りにした。さらに、乾燥とエージングを行い、冊子体を得た。
【００８１】
以上のようにして、冊子体を２０冊作成した。以下、これら冊子体を「冊子体Ａ」と呼ぶ。
【００８２】
また、第一最表面層２２および第二最表面層３２の代わりにスリップニス層を形成したこと以外は冊子体Ａについて説明したのと同様の方法により、冊子体を２０冊作成した。以下、これら冊子体を「冊子体Ｂ」と呼ぶ。
【００８３】
また、第一最表面層２２を形成せず、かつ第二最表面層３２の代わりにスリップニス層を形成したこと以外は冊子体Ａについて説明したのと同様の方法により、冊子体を２０冊作成した。以下、これら冊子体を「冊子体Ｃ」と呼ぶ。
【００８４】
また、第一最表面層２２の代わりにスリップニス層を形成したこと以外は冊子体Ａについて説明したのと同様の方法により、冊子体を２０冊作成した。以下、これら冊子体を「冊子体Ｄ」と呼ぶ。
【００８５】
また、第一最表面層２２を形成しなかったこと以外は冊子体Ａについて説明したのと同様の方法により、冊子体を２０冊作成した。以下、これら冊子体を「冊子体Ｅ」と呼ぶ。
【００８６】
また、第二最表面層３２を形成しなかったこと以外は冊子体Ａについて説明したのと同様の方法により、冊子体を２０冊作成した。以下、これら冊子体を「冊子体Ｆ」と呼ぶ。
【００８７】
また、第１および第２最表面層２２および３２を形成せず、最表面層を見返し紙片４の表見返し頁に対応する面の９割を被覆するように形成し、最表面層を本紙紙片２１の最初頁に対応する面の９割を被覆するように形成したこと以外は冊子体Ａについて説明したのと同様の方法により、冊子体を２０冊作成した。上記最表面層の材料としては、硫酸バリウム、炭酸バリウム、硫酸カルシウムあるいは炭酸カルシウムからなる充填剤およびロジン、シリカおよびベンゾフェノンからなるバインダーを含む混合物を用いた。以下、これら冊子体を「冊子体Ｇ」と呼ぶ。
【００８８】
また、見返し紙片４の表見返し頁に対応する面および本紙紙片２１の最初頁に対応する面にスリップニス層を形成したこと以外は冊子体Ｇについて説明したのと同様の方法により、冊子体を２０冊作成した。以下、これら冊子体を「冊子体Ｈ」と呼ぶ。
【００８９】
また、本紙紙片２１の最初頁に対応する面にスリップニス層を形成したこと以外は冊子体Ｇについて説明したのと同様の方法により、冊子体を２０冊作成した。以下、これら冊子体を「冊子体Ｉ」と呼ぶ。
【００９０】
また、見返し紙片４の表見返し頁に対応する面にスリップニス層を形成したこと以外は冊子体Ｇについて説明したのと同様の方法により、冊子体を２０冊作成した。以下、これら冊子体を「冊子体Ｊ」と呼ぶ。
【００９１】
また、見返し紙片４の表見返し頁に対応する面および本紙紙片２１の最初頁に対応する面に最表面層を形成しなかったこと以外は冊子体Ｇについて説明したのと同様の方法により、冊子体を２０冊作成した。以下、これら冊子体を「冊子体Ｋ」と呼ぶ。
【００９２】
また、見返し紙片４の表見返し頁に対応する面にのみ最表面層を形成したこと以外は冊子体Ｇについて説明したのと同様の方法により、冊子体を２０冊作成した。以下、これら冊子体を「冊子体Ｌ」と呼ぶ。
【００９３】
（例２）
本例では、例１で作成した冊子体の捲り適性について、ＡＴＭを使用して試験した。
【００９４】
まず、作製した冊子体Ａ〜Ｌを一般的に用いられるＡＴＭに格納し、ＡＴＭを作動させ、連れ捲りの発生について調べた。具体的には、表表紙を捲る際、および折り丁２の最終頁を有する紙片のひとつ前の紙片（図２中、Ｃ２’に対応する）を捲る際の連れ捲りの発生について調べた。
【００９５】
静摩擦係数および動摩擦係数、ならびに連れ捲りの発生について得られた結果を以下の表１および表２に示す。
【００９６】
表中、「○」は、２０冊全てで連れ捲りが発生しなかったことを示す。「△」は、２０冊中１冊乃至２冊で連れ捲りが発生したことを示す。「×」は、２０冊中３冊以上で連れ捲りが発生したことを示す。
【００９７】
なお、動摩擦係数が静摩擦係数より大きくなることは想定し得ないため、表中、そのような場合については斜線で示した。
【００９８】
表１は、表紙３の裏見返し頁と折り丁２の最終頁との静摩擦係数および動摩擦係数と、折り丁２の最終頁を有する紙片のひとつ前の紙片を捲る際の連れ捲りの発生について示したものである。
【表１】
0005716477.tif 000002
【００９９】
表２は、表紙３の表見返し頁と折り丁２の最初頁との静摩擦係数および動摩擦係数と、表表紙を捲る際の連れ捲りの発生について示したものである。
【表２】
0005716477.tif 000003
【０１００】
表１から、表紙３の裏見返し頁と折り丁２の最終頁の静摩擦係数および動摩擦係数がそれぞれ０．３以上０．４未満および０．２５以上０．３５未満であるか、または当該静摩擦係数が０．４以上である冊子体、即ち冊子体Ａ、Ｄ、ＥおよびＦについては、２０冊全ての冊子体で連れ捲りが発生しなかったか、または発生しても２０冊中１冊乃至２冊と、発生頻度は比較的低いことが示された。
【０１０１】
一方、表紙３の裏見返し頁と折り丁２の最終頁の静摩擦係数および動摩擦係数がそれぞれ０．４未満および０．２５未満である冊子体、即ち冊子体ＢおよびＣについては、２０冊中３冊以上で連れ捲りが発生し、発生頻度が高いことが示された。
【０１０２】
また、表２から、表紙３の表見返し頁と折り丁２の最初頁の静摩擦係数および動摩擦係数がそれぞれ０．４未満および０．３５未満であるか、または当該静摩擦係数および当該動摩擦係数がそれぞれ０．４以上および０．２５未満である冊子体、即ち冊子体Ｈ、Ｉ、ＪおよびＫについては、２０冊全ての冊子体で連れ捲りが発生しなかったか、または発生しても２０冊中１冊乃至２冊と、発生頻度が比較的低いことが示された。
【０１０３】
一方、表紙３の表見返し頁と折り丁２の最初頁の静摩擦係数および動摩擦係数がそれぞれ０．４以上および０．２５以上である冊子体、即ち冊子体ＬおよびＧについては、２０冊中３冊以上で連れ捲りが発生し、発生頻度が高いことが示された。
【０１０４】
これらの実施例によれば、表紙３の裏見返し頁と折り丁２の最終頁の摩擦係数および動摩擦係数を大きくした場合に連れ捲りの発生頻度が低いのに対して、表紙３の表見返し頁と折り丁２の最初頁の静摩擦係数および動摩擦係数を大きくした場合は連れ捲りの発生頻度が高いことが示された。
【０１０５】
したがって、耐水性の表紙を有する冊子体をＡＴＭに格納して使用する場合、表紙３の裏見返し頁と折り丁２の最終頁の摩擦係数および動摩擦係数を大きくし、表紙３の表見返し頁と折り丁２の最初頁の静摩擦係数および動摩擦係数を小さくすることにより連れ捲りの発生を防ぐことができる。
【符号の説明】
【０１０６】
１…冊子体、２…折り丁、３…表紙、４…見返し紙片、５…表紙紙片、６…綴じ合わせ部分、７…接着剤層、８…内側耐水層、９…第１部分、１０…第２部分、４１…紙基材層、４２…印字領域、５１…紙基材層、５２…内側耐水層、５３…磁気記録層。
【図１】
0005716477.tif 000004
【図２】
0005716477.tif 000005
【図３】
0005716477.tif 000006
【図４】
0005716477.tif 000007
【図５】
0005716477.tif 000008
【図６】
0005716477.tif 000009
【図７】
0005716477.tif 000010
【図８】
0005716477.tif 000011